СПОСОБ ОПРЕДЕЛЕНИЯ РЕОЛОГИЧЕСКИХ СВОЙСТВ ВЫСОКОТЕКУЧИХ ФОРМОВОЧНЫХ СМЕСЕЙ И ПРИБОР ДЛЯ РЕАЛИЗАЦИИ ЭТОГО СПОСОБА

1. Способ определения реологических свойств формовочных смесей, включающий заполнение устройства исследуемыми смесями, выполнение измерений и их регистрацию, отличающийся тем, что формовочную смесь заливают в трубу, установленную вертикально с возможностью осевого перемещения без зазора между нижним торцом трубы и днищем поддона, поднимают трубу на заданную величину зазора между нижним торцом трубы и днищем поддона, при этом формовочная смесь выливается из трубы и свободно растекается на днище поддона, измеряют и фиксируют требуемые методикой параметры: высоту столба смеси, оставшейся в трубе; время вытекания смеси из трубы от начала до конца вытекания; средний размер пятна расплывшейся формовочной смеси.
2. Способ по п.1, отличающийся тем, что реологические характеристики бетонных смесей рассчитывают по выражениям:
0
предельное сопротивление сдвигу, τ
<mrow><msub><mi>τ</mi><mn>0</mn></msub><mo>=</mo><mfrac><mrow><msub><mi>γ</mi><mrow><mi>с</mi><mi>м</mi></mrow></msub><mo>⋅</mo><msub><mi>V</mi><mrow><mi>с</mi><mi>м</mi></mrow></msub><msup><mrow /><mrow><mi>о</mi><mi>с</mi><mi>т</mi></mrow></msup></mrow><mrow><msub><mi>S</mi><mrow><mi>т</mi><mi>р</mi></mrow></msub></mrow></mfrac><mo>=</mo><mfrac><mrow><msub><mi>γ</mi><mrow><mi>с</mi><mi>м</mi></mrow></msub><mo>⋅</mo><msub><mi>S</mi><mrow><mi>т</mi><mi>р</mi></mrow></msub><mo>⋅</mo><msub><mi>h</mi><mrow><mi>с</mi><mi>м</mi></mrow></msub><msup><mrow /><mrow><mi>о</mi><mi>с</mi><mi>т</mi></mrow></msup></mrow><mrow><msub><mi>S</mi><mrow><mi>т</mi><mi>р</mi></mrow></msub></mrow></mfrac><mo>=</mo><msub><mi>γ</mi><mrow><mi>с</mi><mi>м</mi></mrow></msub><mo>⋅</mo><msub><mi>h</mi><mrow><mi>с</mi><mi>м</mi></mrow></msub><msup><mrow /><mrow><mi>о</mi><mi>с</mi><mi>т</mi></mrow></msup></mrow>
, где
см
γ - объемная масса бетонной смеси;
см
ост
V  - объем смеси, оставшейся в трубе;
тр
S - площадь внутреннего сечения трубы;
см
ост
h  - высота столба смеси, оставшейся в трубе;
эффективная динамическая вязкость, η
<mrow><mi>η</mi><mo>=</mo><mfrac><mrow><mi>τ</mi><mo>−</mo><msub><mi>τ</mi><mn>0</mn></msub></mrow><mrow><mi>d</mi><mi>F</mi><mo>/</mo><mi>d</mi><mi>h</mi></mrow></mfrac><mo>=</mo><mfrac><mrow><msub><mi>τ</mi><mn>0</mn></msub><mo>⋅</mo><mi>d</mi><mi>h</mi></mrow><mrow><msub><mi>V</mi><mrow><mi>с</mi><mi>м</mi></mrow></msub><msup><mrow /><mrow><mi>в</mi><mi>ы</mi><mi>л</mi></mrow></msup><mo>/</mo><msup><mi>t</mi><mrow><mi>в</mi><mi>ы</mi><mi>л</mi></mrow></msup></mrow></mfrac><mo>=</mo><mfrac><mrow><msub><mi>γ</mi><mrow><mi>с</mi><mi>м</mi></mrow></msub><mo>⋅</mo><msub><mi>h</mi><mrow><mi>с</mi><mi>м</mi></mrow></msub><msup><mrow /><mrow><mi>о</mi><mi>с</mi><mi>т</mi></mrow></msup><mo>⋅</mo><msub><mi>h</mi><mrow><mi>с</mi><mi>м</mi></mrow></msub><msup><mrow /><mrow><mi>в</mi><mi>ы</mi><mi>л</mi></mrow></msup><mo>⋅</mo><msup><mi>t</mi><mrow><mi>в</mi><mi>ы</mi><mi>л</mi></mrow></msup></mrow><mrow><msub><mi>S</mi><mrow><mi>т</mi><mi>р</mi></mrow></msub><mo>⋅</mo><msub><mi>h</mi><mrow><mi>с</mi><mi>м</mi></mrow></msub><msup><mrow /><mrow><mi>в</mi><mi>ы</mi><mi>л</mi></mrow></msup></mrow></mfrac><mo>=</mo><mfrac><mrow><msub><mi>γ</mi><mrow><mi>с</mi><mi>м</mi></mrow></msub><mo>⋅</mo><msub><mi>h</mi><mrow><mi>с</mi><mi>м</mi></mrow></msub><msup><mrow /><mrow><mi>о</mi><mi>с</mi><mi>т</mi></mrow></msup><mo>⋅</mo><msup><mi>t</mi><mrow><mi>в</mi><mi>ы</mi><mi>л</mi></mrow></msup></mrow><mrow><msub><mi>S</mi><mrow><mi>т</mi><mi>р</mi></mrow></msub></mrow></mfrac></mrow>
, где
<mrow><msubsup><mi>h</mi><mrow><mi>с</mi><mi>м</mi></mrow><mrow><mi>в</mi><mi>ы</mi><mi>л</mi></mrow></msubsup></mrow>
- высота столба смеси, вылившейся из трубы;
выл
t - время вытекания смеси из трубы;
<mrow><msubsup><mi>V</mi><mrow><mi>с</mi><mi>м</mi></mrow><mrow><mi>в</mi><mi>ы</mi><mi>л</mi></mrow></msubsup></mrow>
- объем смеси, вылившейся из трубы;
градиент скорости деформирования, dF/dh
<mrow><mfrac><mrow><mi>Δ</mi><msub><mi>F</mi><mrow><mi>с</mi><mi>м</mi></mrow></msub><msup><mrow /><mrow><mi>в</mi><mi>ы</mi><mi>л</mi></mrow></msup></mrow><mrow><mi>Δ</mi><msub><mi>h</mi><mrow><mi>с</mi><mi>м</mi></mrow></msub><msup><mrow /><mrow><mi>в</mi><mi>ы</mi><mi>л</mi></mrow></msup></mrow></mfrac><mo>=</mo><mfrac><mrow><msub><mi>V</mi><mrow><mi>с</mi><mi>м</mi></mrow></msub><msup><mrow /><mrow><mi>в</mi><mi>ы</mi><mi>л</mi></mrow></msup><mo>/</mo><msup><mi>t</mi><mrow><mi>в</mi><mi>ы</mi><mi>л</mi></mrow></msup></mrow><mrow><msub><mi>h</mi><mrow><mi>с</mi><mi>м</mi></mrow></msub><msup><mrow /><mrow><mi>в</mi><mi>ы</mi><mi>л</mi></mrow></msup></mrow></mfrac></mrow>
текучесть, Т
<mrow><mi>T</mi><mo>=</mo><mfrac><mrow><msub><mi>V</mi><mrow><mi>с</mi><mi>м</mi></mrow></msub><msup><mrow /><mrow><mi>в</mi><mi>ы</mi><mi>л</mi></mrow></msup></mrow><mrow><msup><mo>∅</mo><mrow><mi>р</mi><mi>а</mi><mi>с</mi></mrow></msup></mrow></mfrac><mo>=</mo><mfrac><mrow><msub><mi>S</mi><mrow><mi>т</mi><mi>р</mi></mrow></msub><mo>⋅</mo><msub><mi>h</mi><mrow><mi>с</mi><mi>м</mi></mrow></msub><msup><mrow /><mrow><mi>в</mi><mi>ы</mi><mi>л</mi></mrow></msup></mrow><mrow><msup><mo>∅</mo><mrow><mi>р</mi><mi>а</mi><mi>с</mi></mrow></msup></mrow></mfrac></mrow>
, где
рас
⌀ - средний диаметр расплыва смеси, вылившейся из трубы.
3. Прибор для реализации способа по п.1 (определения реологических свойств формовочных смесей), содержащий емкость для заполнения формовочными смесями, отличающийся тем, что емкость для заполнения формовочными смесями выполнена в виде трубы, установленной вертикально с возможностью осевого перемещения, прибор снабжен поддоном, направляющей, жестко установленной на поддоне, и механизмом осевого перемещения трубы, например, кулачковым, при этом ход механизма осевого перемещения трубы выбран равным зазору между нижним торцом трубы и днищем поддона, удовлетворяющему требованиям способа по п.1.
4. Прибор по п.3, отличающийся тем, что он снабжен системой заполнения поддона водой и организации циркуляции воды.